Brevet FR3044674A1 (20170609)
REVENDICATIONS1. Procédé de préparation d'une composition bitume-polymère non réticulée comprenant : a) la préparation d'une composition bitume-polymère non réticulée (BPa) comprenant au moins une base bitume-polymère non réticulée et un additif de formule générale (I) : R1-(COOH), dans laquelle Ri est une chaîne hydrocarbonée, linéaire ou ramifiée, saturée ou insaturée comprenant de 4 à 68 atomes de carbone, et z un entier variant de 1 à 4, b) la dilution de la composition bitume-polymère non réticulée (BPa) avec au moins une base bitume pour obtenir une composition (BPb). 10\n<CLM>\1\tProcédé selon la revendication 1 comprenant au moins une étape de stockage et/ou de transport à froid de la composition (BPa) entre les étapes a) et b).\n<CLM>\1\tProcédé selon la revendication 2, dans lequel la composition (BPa) est stockée et/ou 15 transportée sous forme de pains de bitume.\n<CLM>\1\tProcédé selon l'une quelconque des revendications 1 à 3, dans lequel l'étape b) du procédé comprend les étapes de : i) chauffage de la composition bitume-polymère non réticulée (BPa) à une 20 température comprise entre 100°C et 200°C et sous agitation jusqu'à l'obtention d'un mélange homogène, ii) ajout d'au moins une base bitume simultanément ou postérieurement à l'étape i).\n<CLM>\1\tProcédé selon la revendication 4, dans lequel la base bitume ajoutée à l'étape ii) est 25 préalablement chauffée à une température comprise entre 100°C et 200°C.\n<CLM>\1\tProcédé selon l'une quelconque des revendications précédentes, dans lequel l'additif (I) est un diacide de formule générale HOOC-C,,F12,,-COOH dans laquelle w est un entier variant de 4 à\n<CLM>\1\t30\n<CLM>\1\tProcédé selon la revendication 6, dans lequel l'additif (I) est un diacide choisi parmi le groupe constitué par l'acide adipique, l'acide pimélique, l'acide subérique, l'acide 3044674 ICG70082 FR Texte pour dépôt 25 azélaïque, l'acide sébacique, l'acide undécanedioïque, l'acide 1,2-dodécanedioïque et l'acide tétradécanedioïque.\n<CLM>\1\tProcédé selon l'une quelconque des revendications 1 à 7, dans lequel la 5 composition bitume-polymère non réticulée (BPa) comprend de 0,1% à 5% en masse de l'additif (I) par rapport à la masse totale de la composition bitume-polymère non réticulée (BPa).\n<CLM>\1\tProcédé selon l'une quelconque des revendications 1 à 8, dans lequel la composition (BPa) présente une teneur en polymère allant de 1 et 30% en masse de polymère par rapport à la masse totale de la composition (BPa), de préférence de 3 à 20%, plus préférentiellement de 5 à 15%.\n<CLM>\1\tProcédé selon l'une quelconque des revendications 1 à 9, dans lequel la composition (BPb) présente une teneur en additif (I) inférieure ou égale à 1,1% en masse par rapport à la masse totale de la composition (BPb).\n<CLM>\1\tProcédé selon l'une quelconque des revendications 1 à 10, dans lequel la composition (BPb) présente une teneur en polymère inférieure ou égale à 4,5%, en masse par rapport à la masse totale de la composition (BPb).\n<CLM>\1\tComposition bitume polymère non réticulée obtenue par le procédé selon l'une quelconque des revendications 1 à\n<CLM>\1\t13. Composition selon la revendication 12 qui présente un retour élastique mesuré à 25°C selon la norme NF EN 13398 d'au moins 70% par rapport au retour élastique de la base bitume-polymère non réticulée, mesuré dans les mêmes conditions.\n<CLM>\1\tUtilisation de la composition selon la revendication 12 ou 13, pour la fabrication d'enrobés bitumineux. 3044674 ICG70082 FR Texte pour dépôt 26\n<CLM>\1\tProcédé de fabrication d'enrobés bitumineux comprenant au moins la composition bitume-polymère non réticulée selon la revendication 12 ou 13 et des granulats, ce procédé comprenant au moins les étapes de : - chauffage des granulats à une température allant de 100°C à180°C, de préférence de 5 120°C à 160°C, - mélange des granulats avec la composition bitume-polymère non réticulée selon la revendication 12 ou 13, - obtention d'enrobés. 10\n<CLM>\1\tProcédé selon la revendication 15, dans lequel la composition bitume-polymère non réticulé selon la revendication 12 ou 13 obtenue à l'étape b) du procédé selon l'une quelconque des revendications 1 à 11 est directement mélangée avec des granulats sans étape de stockage. 15 20 25